La présente invention concerne un procédé de sensibilisatio de matières organiques photoconductrices, basé sur la décomposition provoquée par une énergie de rayonnement d'agents qui engendrent des radicaux libres par excitation au moyen d'une telle énergie, ainsi que des matières photosensibles, destinées à la photographie électrostatique, produites de cette façon. Jusqu'à présent, on a utilisé dans une large mesure comme matières photo sensibles pour la photogrsshie électrostatique, du sélénium métallique et un alliage au sélénium en vue de la photogra- phie électrostatique indirecte, et des oxydes métalliques en vue de la photographie électrostatique directe. lies substances photo sensibles pour la photographie électrostatique entrant dans la constitution des matières photoconductrices organiques sont nettement supérieures, du point de vue de la transparence, de la flexibilité, du faible poids, de l'aptitude à la transformation en pellicules, de la sélectivité de la polarité de charge, de l'uniformité de surface, etc, comparativement au sélénium et à l'oxyde de zincs Toutefois, malgré de tels avantages, l'usage des matières photoconductrices organiques ne stest pas répandu, car la photosensibilité des matières photoconductrices organiques est remarquablement faible, comparativement au sélénium et à l2oxyde de zinc, et une source lumineuse de forte intensité est nécessaire pour ltexposition de formation de l'image après la charge. On connaît déjà diverses matières photoconductrices organiques. Certaines de ces matières sont,par exemple, des composés aromatiques polycycliques condensés tels que l'anthracène, le py rène, le pérylène, etc ; des composés hétérocycliques tels que les dérivés de la triphénylpyrazoline, les dérivés de l'acylhydra zone, etc ; et des polymères tels que le poly-N-vinylcarbazole et les polymères analogues. Toutefois, ces matières photoconductrices organiques du type antérieur présentent l'inconvénient d'time faible photosensibilité. Au contraire, certaines matières organiques ayant une forte photosensibilité ont été récemment mises au point par voie de synthèse chimique. A titre d'exemples, on mentionne le poly-N-vinylcarbazole bromé décrit dans le brevet Japonais N 525.382 le poly-3,6-diiodo-9-vinylcarbazole décrit dans la demande de brevet Japonais N 7592/1968 du 27 Novembre 1964déposée par MATSUSHITA DENKI SANGYO K.K. , le poly-N-vinyl-3rninocar- bazole décrit dans le brevet Japonais O 506.082 et le polyvinylanthracène décrit dans la demande de brevet Japonais N 2629/1968 du 30 Mai 1964 déposée par MATSUSHITA DENKI SANGYO K.K. Ces matières photoconductrices ne montrent pas en pratique une forte photosensibilité lorsqutelles sont utilisées seules. Par conséquent, on les utilise habituellement en combinaison avec des matières colorantes sensibilisant un spectre correct. Par exemple, des polyzinylcarbazoles bromés sont utilisés en combinaison avec un colorant du type d'un sel de triarylcarbonium pour obtenir une photosensibilité aussi forte que celle de l'oxyde de zinc sensibilisé par une matière colorante.Toutefois, la matière photoconductrice organique et la matière colorante de sensibilisation sont préparées au moyen d'un procédé compliqué de synthèse et subissent une purification complexe, et par conséquent ce procédé de forte sensibilisation ne convient pas du tout au point de vue économique et pratiquez La Demanderesse vient de découvrir qu'une matière photocon ductrice organique peut être sensibilisée au même degré ou à un plus fort degré de photosensibilité qu'une matière photographique électrostatique à base de sélénium ou d'oxyde de zinc (sensibilisée par une matière colorante). Conformément à la présente invention, des matières photosensibles sensibilisées destinées à la photographie électrostatique peuvent être obtenues en utilisant une matière photoconductri ce- organique et un agent engendrant des radicaux libres, qui donne des radicaux libres lorsqu^il est excité par une énergie de rayonnement, et enlui appliquant une telle énergie. On a déjà utilisé certaines matières photosensibles ou matières d'enregistrement dans lesquelles on emploie des agents formant des radicaux libres, produisant de tels radicaux lorsqurils sont excités par une- énergie de rayonnement. Un exemple en est donné par une matière à noircissement direct, connue comme système à radicaux libres, dans lequel la matière photosensible ou matière d'enregistrement est désavantageusement instable du-point de vue pratique.Cette instabilité est due à l'agent de formation des radicaux libres par exemple dans le cas du tétrabromure de car- bone, qui est un exemple de composé polyhalogéné, la matière photo sensible ou matière d'enregistrement contient du tétrabromure de carbone ayant pas réagi en tant que composant essentiel de la couche photosensible, et ce tétrabromure de carbone est volatil, instable et nocif. De tels inconvénients réduisent l'application pratique de la matière photosensible ou matière d'enregistrement du type à excitation de radicaux libres. La présente invention supprime ces inconvénients et offre des matières photosensibles économiques, chimiquement stables et nouvelles,pour la photographie électrostatique0 Llinvention fournit des matières photographiques électrostatiques sensibilisées et un procédé de préparation de ces ma tières e Suivant un autre de ses aspects, ltinvention concerne des matières photosensibOG9 photo conductrices organiques de grande sensibilité, qui conviennent pour la photographie électrostatique et qui sont obtenues par application d'une énergie de rayonnement à un agent formant des radicaux libres, ces radicaux étant produiS par excitation sous l'effet de l'énergie dtun rayonnement, ainsi qu'une matière organique photoconductrice et un procédé de préparation des matières photosensibles photoconductrices organiques de grande sensibilité. L'invention fournit des matières photosensibles photoconductrices organiques d'excellente qualité, de faible prix de revient et de grande sensibilité, qui peuvent autre produites au moyen dtun traitement simple de sensibilisation, sans nécessiter de synthèse organique partlculière et compliquée, ni de processus de purification, ainsi qutun procédé de préparation de ces matières photosensibles photoconductrices organiques. Suivant enoore un autre de ses aspects, l'invention fournit des matières photosensibles organique s chimiquement stables et de grande sensibilité, ainsi qu'un procédé de préparation de ces matières. D'autres caractéristiques et avantages de la présente invention ressortiront de la description détaillée qui va suivre. Des matières photoconductrices organique s utilisées conformément à l'invention peuvent être choisies dans une large gammes Des exemples typiques de ces matières comprennent les matières suivantes : (A) Vinylcarbazoles monomères et polymères Vinylcarbazole, poly-9-vinylcarbazole, copolymère de 9-vinyl carbazole, carbazoles halogénés tels que copolymère de 3,6-dibromo- 9-vinylcarbazole, poly-9-vinylcarbazole bromé, copolymère de 3-iodo9-vinylcarbazole, poly-3,6-diiodo-9-vinylcarbazole, copolymère de 3,6-dibromo-9-vinylcarbazole, copolymère de 3-nitro-9-vinylcarbazole, poly-9-vinylcarbazole nitré, copolymère de 3-N-méthylamìno-9-vinyl- carbazole, poly-9-vinyl-3-aminocarbazole, poly-3-benzylidèneamino9-vinylcarbazole, copolymère de vinylanthracène et de 9-vinylcarba- zole, homopolymère ou copolymère de 2- (ou 3-) -vinyl-9-alkylcarbazole, dont le groupe alkyle peut être un alkyle inférieur tel que méthyle, éthyle, propyle, etc, (B) Dérivés aminés aromatiques polyphényle aminé, allylidène-azines, N,Nt -dialkyl-N,N' -di- benzyl-phénylènediamine, N,N,N',N'-tétrabenzyl-p'-phénylènediamine, N,N'-diphényl-p-phénylènediamine, N,N'-dinaphtyl-p-phénylènediamine, 4,4'-bis-diméthylamino-benzophénone, etc. (C) Diphénylméthanes et triphénylméthanes Base leuco des colorants de la série du diphénylméthane, base leuco^des colorants du triphénylméthane, etc0 (D) Composés portant un noyau hétérocyclique Oxadiazole, 5-aminothiazole, 4,1,2-triazole, imidazolone, oxa de,- imidazole, pyrazoline, imidalysine, polyphénylènethiazole, 1,6-méthoxyphénazine, dérivé de pyrazolinopyrazoline, dérivé d'&alpha;, #- bis-(N-carbazole)-alcanes-éthylcarbazole, N-n-hexylcarbazole, etc. (E) Composés comprenant un noyau condensé Benzothiazole, benzimidazole, benzoxazoles tels que le 2-(4'- diaminophényl)-benzoxazole, le 2-(4'-diméthylaminophényl)-benzoxazole, etc, aminoaczydine, quinoxaline, diphénylènehydrazones, dérivé de pyrrocoline, dérivé de 9,10-dihydroanthracène, etc. (F) Composés portant une double liaison Acylhydrazone, dérivé éthylénique, 1,1,6, 6-tétraphénylhexa- triène, 1,1,5-triphényl-prop-1-èn -4-in-ol, etc, (G) Produits condensés Produits condensé d'aldéhyde et d'amine aromatique, produit de réaction d'une amine aromatique secondaire et d'un halogénure aromatique, polypyrométhanoimide, poly-p-phénylène-1,3,4-oxadiazole, etc, (H) Polymères vinyliques (à 11 exclusion des polyvinylcarbazoles) Amide -alkylacrylique, polyvinylacridine, poîy-î, 5-diphényl- 3-(4-vinylphényl)-2-pyrazoline], poly-(1,5-diphénylpyrazoline), polyacénaphtylène, polyacénaphtylène substitué sur le noyau, polyvinylanthracène, poly-2-vinyldibenzothiophène, etc, (I) Oligomères organiques photoconducteurs Par exemple, on peut mentionner les oligomères suivants dans lesquels 4 , m et n sont égaux chacun à O ou 1 et satisfont à la relation suivante : l # m # n Des exemples d'oligomères répondant à la formule donnée cidessus comprennent le p-bis-(2-phényl-4-thiazolyl)-benzène (composé pentacyclique), le 2,4-bis-[4-(2-phényl-4-thiazolyl)-phényl] thiazole (composé heptacyclique), et le 1,4-bis-[4-{4-(2-phényl- 4-thiazolyl)-phényl } thiazolyl]-benzène (composé nonacyclique) Parmi les composés photoconducteurs organiques mentionnés ci-dessus, on préfère en particulier, conformément à l'invention, le vinylcarbazole et ses dérivés, les dérivés aminés aromatiques, les dérivés du diphénylméthane et les dérivés du triphénylméthane0 lies agents engendrant des radicaux libres utilisés conformément à ltinvention sont des composés qui libèrent des radicaux libres lorsqutils sont excités par lténergie d'un rayonnement0 lies agents formant des radicaux libres peuvent être choisis parmi de nombreux composés dont des exemples sont dorinés ci-après (A) Composés polyhalogénés CBr4, CI4, CHI3, C2C16, CBrCl3, CCl4, CHEr3 CHC13, CHEr3, C2Br6, C2HBr5, C6H5CBr3, CIBr3, CICl3, CHICl2, CHIBr2, CBrCl3, CHErCl2, &alpha;, &alpha;, &alpha;;-trichlorotoluène, a,a,a-tribromoacétophénone, 1,1,1tribromo-2-méthyl-2-propanol, 1,1,2,2-tétrabromoéthane, 2,2,2tribromoéthanol, CH2C12, CH2Br2 , CH2I2, ClCH2CH2Cl, BrCH2CH2Br, CH3CHCl2, CH3CHBr2, CHCl2CHCl2, ClCH=CHCl, CHCl=CCl2, Br(CH2)3Br, Br(CH2)4Br, Br(CH2)5Br, Br(CH2)6Br ; les sulfoxydes organiques ha logénés tels que le pentabromodiméthylsulfoxyde et l'hexabromodiméthylsulfoxyde ; les sulfones organique s halogénées telles que l'hexabromodiméthylsulfone, la trichlorométhylphénylsulfone, la tribromométhylphénylsulfone, la trichlorométhyl-p-chlorophényl- sulfone, la tribromométhyl-p-nitro-phénylsulfone, la 2-trichloro méthylbenzoxythiazolylsulfone, la 4S6-diméthyl-pyrimidyl"2-tri- bromométhylsulfone, la tétrabromodiméthylsulfone, la 2,4-dicklo- rophényl-trichlorométhylsulfone, la 2-méthyl-4-chlorophényltrichlorométhylsulfone, la 2,5-diméthyl-4-chlorophényl-trichlorométhylsulfone, la 2,4-dichlorophényl-tribromométhylsulfone, la bromométhyl-dibromométhylsulfone, etc (B) Les composés carbonyle Composés polycétaldonylevicinaux, alcools a-carbonylés, éthers d'acyloines, acyloines a-hydrocarbo-substituées, quinones polynucléaires, etce (C) Composés organiques du soufre Disulfures d'alkyle, disulfures d'aralkyle, disulfures d'aryle, disulfures d'aroyle , disulfures d'acyle, disulfures de cycloalkyle, mercaptans thiols, mercaptides métalliques, dithiocarbamates, esters de O-alkyl-xanthène, dérivés de thiuram, sulfénates, etc. (D) Peroxydes : Hydroperoxydes, peroxydes de dialkyle, peroxydes de diacyle, peroxydes de diaroyle, etc0 (E) Composés azoïques et diazoïques Composés dtazonitrile, p-chlorobenzènesulfonate de p-nitrobenzènediazonium, etc. Parmi les agents engendrant des radicaux libres énumérés cidessus on préfère notamment les composés polyhalogénés. lia source d'énergie de rayonnement que l'on utilise conformément à l'invention est convenablement choisie en fonction des agents engendrant des radicaux libres, des matières photoconductrices organiques et des solvants. On peut utiliser toute source d'énergie de rayonnement qui est capable d'exciter la fonction de production de radicaux libres de gagent engendrant ces radi- caux. On préfère utiliser des sources lumineuses capables d'émet- tre une grande quantité de rayons ultraviolets ou de rayons proches de l'ultraviolets par exemple une lampe à vapeur de mercure (basse pression, haute pression ou ultra-haute pression), une lampe à halogénure de métal, et le xénon0 Au besoin, on peut appliquer de la chaleur en même temps que l'irradiation parles rayons ultraviolets, pour accélérer la décomposition de agent engendrant des radicaux libres. En outre, la décomposition de cet agent et les réactions chimiques qui l'accompagnent peuvent titre réglées en jouant sur le temps d'application de lténergie de rayonnement. On choisit la température et la durée d'application de l'énergie d'un rayonnement en tenant compte du degré de sensibilisation et des effets secondaires indésirables tels qu'une coloration et une gélification notable s. On donne ci-dessous des exemples de gammes efficaces de longueur d'ondes dténergie de rayonnement : Composés halogénés 300 à 400 millimicrons Composés carbonylés 360 à 380 " Composés organiques du soufre 280 à 400 1 Peroxydes 300 à 400 Composés azoSques 340 à 400 n Pour plus ample information, on donne ci-après les gammes efficaces de longueursd'ondes de certains des composés halogénés CBr4 inférieure à 400 millimicrons CHBr3 et CH2Br2 " 330 CBrCl3 " 400 CHI3 " 400 " Conformément à l'invention, la sensibilisation des matières photo conductrices organique s est effectuée en principe de la manière suivante :: Une matière photoconductrice organique et un agent engen durant des radicaux libres sont dissous dans un solvant correct pour former une solution homogène, puis soumis à l'irradiation pro duite par Iténergie de rayonnement destinée à la sensibilisation0 Dans ce cas, le choix du solvant est important. Le solvant doit autre capable de dissoudre suffisamment de la matière photoconductrice organique et de agent engendrant des radicaux libres et, en outre, il doit autre efficace dans le traitement de sensibilisation. On doit éviter un solvant qui réduit lteffet de sensibilisation.Par exemple, relativement à un système dans lequel on utilise un poly-N-vinylcarbazole et le tétrabromure de carbone comme matière photo conductrice organique et comme agent engendrant des radicaux libres, on a constaté que le benzène et le monochioro- benzène accroissent l'effet de sensibilisation, tandis que le chlo rure de méthylène et le chloroforme réduisent cet effet0 Il ressort clairement de cette constatation que les solvants jouent un r81e important dans le traitement de sensibilisation conforme à ltinvention.Par conséquent, un solvant correct doit autre choisi en fonction de la combinaison de la matière photoconductrice or- panique et de agent engendrant des radicaux libres. lie procédé de traitement de sensibilisation ccnforme à ltinvention n'est pas limité au procédé défini ci-dessus. il existe divers autres procédés, par exemple un procédé qui consiste à appliquer une énergie de rayonnement à une solution de ltagent engendrant des radicaux libres, puis à mélanger la solution obte que avec une solution dtune matière photoconductrice organique un procédé qui consiste à appliquer séparément une énergie de rayonnement à une solution d'un agent engendrant des radicaux libres et une solution contenant à la fois une matière photoconductrice organique et un agent engendrant des radicaux libres, puis à mélanger les deux solutions ; et un procédé qui consiste à appliquer une solution contenant une matière photo conductrice organique et un agent engendrant des radicaux libres sur un support, puis àfaire agir une énergie de rayonnement. La modification chimique provoquée lorsqu'une énergie de rayonnement est appliquée à une matière photoconductrice organique et à un agent engendrant des radicaux libres, est considérée en choisissant un composé polyhalogéné comme agent engendrant des radicaux libres, à titre d'exemple, dans ce qui suit. Par exemple2 on choisit un composé polyhalogéné de formule R-CX3 dans laquelle R peut représenter un atome dthydrogène ou d'halogène, ou un groupe carbonyle, nitro, amino, thioxy, alkyle @@. aryle (substitué ou non substitué) et X représente des atomes d'halogène tels que chlore, brome et iode, semblables ou différents.Lorsque ce composé polyhalogéné est irradié avec un degré suffisant d'énergie de rayonnement on considère que la réaction se dévelonne de la faucon suivante lie X. ainsi produit (radical halogéno libre) ex;rait lthy- drogène du milieu pour former KX (halogénaacide) à titre secondaire. En outre, le radical R-CX2 . (radical libre organique) est considéré comme un porteur de chaîne provoquant les réactions (1) et (2) à la manière d'une réaction en chaîne. Conformément à la présente invention, on ajoute un agent engendrant des radicaux libres à une solution de matière photocon- ductrice organique et on applique une énergie de rayonnement suf- fisante pour provoquer les réactions (1) et (2) au système en solution, pour sensibiliser de manière remarquable la substance organique photoconductrice lia Demanderesse a découvert que la photosensibilité de la matière photosensible en vue de l-Félectro- photographie peut être remarquablement améliorée par ce traitement de sensibilisation. Toutefois, la véritable cause n'en est pas encore totalement élucidée. La quantité d'agent engendrant des radicaux libres que l'on doit ajouter conformément à l'invention n'est pas critique, mais il est préférable de choisir la quantité de façon appropriée en fonction de la nature de la matière photoconductrice et du degré d'énergie de rayonnement que l'on doit appliquer. En général, on préfère utiliser de 1 à 30 % en poids de la quantité de matière photoconductrice Lorsque la matière photoconductrice organique est elle-mtme susceptible de recevoir la forme d'une pellicule, il nty a pas lieu d'utiliser de résines de liaison ni de plastifiants. Toutefois, lorsque cette matière ne peut pas recevoir la forme dune pellicule, un liant résineux se révèle nécessaire. On préfère utiliser un liant résineux en quantité de 30 à 100 % en poids de la quantité de matière photoconductrice organique g On peut ajouter ssln plastifiant pour améliorer les propriétés de la pellicule. Naturellement, l'addition d'un plastifiant n'est pas essentielle0 La quantité de plastifiant quton doit ajouter varie de préférence entre 5 et 100 % en poids de la quantité de la matière photoconductrice organique. On peut utiliser comme résine de liaison diverses résines plastiques. Des exemples de résines comprennent une résine polystyrène, le chlorure de polyvinyle, une résine phénolique, une résine du type acétate de polyvinyle, une résine du type polyvinyl-acétal, une résine époxy, une résine du type xylène, une résine alkyle, une résine polycarbonate ou une résine acrylonitrilestyrène. Comme plastifiant, on peut utiliser divers plastifiants classiques. Des exemples de plastifiants comprennentle phtalate de dioctyle, le phosphate de tricrésyle, le chlorure de diphényle, le méthylnaphtalène, le para-terphényle, et le diphényle L'invention couvre également l'utilisation d'agents de sensibilisation de colorants ou diacides de Lexis en vue dtaccroître la sensibilité ou de régler les caractéristiques de sensibilité du spectre, selon la pratique courante en matière d'électro- photographie. Conformément à la présente invention, la, plaque photosensible électrostatique de grande sensibilité est préparée de la manière suivante : On applique une solution photosensible contenant une matière photoconductrice organique et un agent engendrant des radicaux libres et sensibilisée par lténergie dtun rayonnement, sur un support correct, transparent ou opaque,pour former une pellicule. La pellicule peut autre formée par enduisage au rouleau, par application au moyen donne barre portant un fil métallique, par enduisage au moyen dun couteau à air ou en utilisant les procédés classiques de revêtement, Toutefois, le procédé de préparation de la plaque photosensible électrostatique n'est pas limité aux procédés mentionnés ci-dessus.Par exemple, on utilise un procédé de préparation de la plaque photosensible qui consiste à appliquer une solution contenant une matière organique photoconductrice et un agent engendrant-des radicaux libres sur un support, puis à faire agir l'énergie d'un rayonnement sur le revêtement obtenu porté par le support, ou bien un procédé qui consiste à appliquer en continu une solution contenant une matière photoconductrice orga niquez et~un agent engendrant des radicaux libres sur un support, et à faire agir en même temps énergie d'un rayonnement et au besoin, on procède ensuite 9 un séchage.De tels procédés de préparation dtun élément photosensible sont simples et efficaces, du point de vue pratique. On donne ci-après quelques exemples de production de itélé ment photosensible. Procédé qui comporte une étape d'application d'une solu- tion contenant principalement une matière organique photoconductrice et un agent engendrant des radicaux libres sur un support, et une étape d'application dtune énergie de rayonnement an revêtement pour provoquer une sensibilisation remarquable 2 2.Procédé qui comporte une étape d'application d'une solution, comme mentionné en 1 ci-dessus sur un support, une étape dlap- plication d'une énergie de rayonnement suffisante pour provoquer une sensibilisation remarquable et une étape de séchage de la phase @btenuede r-evet-ement, tout en accélérant l'effet de sensibilisa tion Un Un procédé qui comporte une étape d'application donne solution, comme mentionné en 1 ci-dessus sur un support, et une étape d'application simultanée d'énergie lumineuse et d'énergie thermi ciue provoquant et accélérant la sensibilisation , 40 Un procédé qui comporte une étape d'application d'une solu- tion, comme mentionné en 1 ci-dessus à un support, une étape d'application simultanée d'énergie lumineuse et d'énergie thermique provoquant et accélérant 1% sensibilisation, et une étape de séchage du film obtenu de revêtement, tout en appliquant de l'énergie thermique. Toutefois, le procédé de préparation de l'élément photosensible conforme à l'invention ne se limite pas aux exemples donnés ci-dessus. L'épaisseur de la couche photoconductrice portée par le support peut varier de plusieurs microns à plusieurs dizaines de microns, suivant chaque but d'utilisation. A des fins courantes, des épaisseurs allant de 10 microns à plusieurs microns sont suf- fisantes. On peut utiliser comme support des plaques métalliques par exemple en aluminium, en cuivre, en zinc, en argent, etc. ,du papier traité de manière que le solvant ne pénètre pas, du papier evêtu d'aluminiumS une pellicule de résine synthétique dans 9- quelle un agent tensio-actif est incorporé, du verre à la surface duquel un métal, un oxyde métallique ou un halogénure métallique est déposé, du papier et une pellicule de résine synthétique, par semple de polyéthylène, de polypropylène, de téréphtalate de polyéthylène, de polystyrène, de chlorure de polyvinyle, d'éthyl- cellulose, dtacétate de cellulose, etc.En général, on peut uti- liser tout support dont la résistivité superficielle est inférieu- re à celle de la couche photoconductrice. Une résistivité infé- rieure à io1 est préférable. procédés On peut avoir recours à tous les! électrophotographiques classiques pour former l'image électrophotographiques, en utilisant la matière photosensible sensibilisée selon la présente invention. L'un des procédés classiques les mieux connus consiste, par exemple, en un procédé de Carlson qui comprend, en combinaiso.n, des étapes de chargement, d'exposition, de développement et de fixage.Par exemple, une charge positive est accumulée et atteint 150 à 600 volts par passage répété de l'élément photosensible dans un appareil de décharge à effet corona à +6kV, à l'obscurité. Ensuite, une source lumineuse appropriée projette de la lumière sur l'élément photosensible à travers un modèle positif en utilisant 'oesource lumineuse appropriée telle qu'une lape au tungstène et la charge électrique au niveau de la partie exposée est @eutra- lisée. L'image latente ainsi formée est ensuite développée au moyen d'un bain de virage à charge négative, en ayant recours à un procédé de développement utilisant un balai magnétique, un procédé de développement en cascade, ou un procédé de développement utilisant une brosse douce pour former l'image positive correspondante qui peut autre fixée par chauffage ou par passage dans la vapeur d'un solvant approprié.On peut aussi utiliser un procédé de dé veloppement en phase liquide Le révélateur liquide contient habituellement un bain de virage coloré et un véhicule liquide et, au besoin, des additifs tels qu'un agent de réglage et un agent améliorant la propriété de fixage, En outre, la charge électrique appliquée par effet corona peut 8tre une charge positive ou une charge négative. L'invention est illustrée par les exemples suivants, donnés à titre non limitatif. EXEMPLE 1 poly-9-vinylcarbazole Nuvican" M-170, marque déposée de la firme BASF) 8 g Tétrabromure de carbone 400 mg Benzène 200 ml lia solution contenant les ingrédients mentionnés cidessu, est irradiée au moyen tur réacteur photochimique (fabriqué par la firme Ushio DenLd Co, Ltd.) ayant une lampe à vapeur de mercure à haute pression de 100 watts, l'irradiation durant 15 minutes. Ensuite, la solution obtenue est appliquée uniformément sur un support de papier de 70 g/m2 qui est soumis à un procédé empêchant la pénétration du solvant (revêtement d'alcool polyvinylique à environ 2 g/m2), en utilisant une barre portant un fil métallique, ce qui donne un revêtement contenant environ 5 g/m2 de matière solide, puis en séchant à environ 600C pendant 5 minutes pour pro duire un papier photosensible0 On applique une charge à effet corona au papier photosensible ainsi obtenu, en utilisant un dispositif de charge d'environ 5,5 kV, pour conférer une charge uniformément négative d'environ 380 volts au papier photosensible, cette opération étant suivie d'une mise en contact intime d'une pellicule positive originale avec le papier photosensible, et on expose ensuite le papier photosensible à la lumière provenant d'une lampe au tungstène de 150 watts, à 100 lux.seconde. lie papier photosensible obtenu est plongé dans un révélateur liquide positif pour donner une image positive nette de grande fidélité à ltoriginalO Lorsque la solution mentionnée ci-dessus est appliquée au support de papier dont il est question plus haut, puis irradiée au moyen d'ante lampe à vapeur de mercure à haute pression de 100 watts à une distance de 150 mm pendant 30 secondes pour produire un papier photosensible, le papier photosensible obtenu est capable de donner une image positive de grande fidélité b ltoriginal, dans les mêmes conditions de reproduction que dans le procédé mentionné ci-dessus, Au contraire, lorsqu'on utilise un papier photosensible obtenu en appliquant une solution de poly-9-vinylcarbazole seulement, il faut environ 60.000 luxOseconde pour obtenir de bonnes images positives. Dans le cas dtun papier photosensible du type à ltoxyde de zinc disponible dans le commerce, sensibilisé à l'aide d'une matière colorante, il faut environ 95 lux.seconde. Dans le présent exemple, la photosensibilité augmente avec la quantité de tétrabromure de carbone ajoutée au poly-9-vinyl- carbazole, elle atteint un maximum pour une certaine quantité3 puis elle diminue à mesure qu'augmente la quantité de tétrabromure de carbone ajoutée. La quantité désirable de tétrabromure de carbone va de 1 x 10-2 à 1 x 10-1, lorsqu'elle est exprimée par le rapport molaire de mélange du tétrabromure de carbone à un motif de répétition du poly-9-vinylcarbazole et la photosensi bilité maximale mentionnée ci-dessus apparaît à peu près au milieu de cette gamme.De même, il a été confirmé que l'augmentation de effectivement pour photosensibilité est provoquée # un rapport molaire du tétrabromure de carbone à un motif de répétition du poly-9-vinylcarbazole compris dans la gsmme d'environ lO 4 à 0,8. EXEMPLE 2 Poly-9-vinylcarbazole ("Luvican" M-170, marque déposée de la firme BASF) 4 g Résine copolymère d'acrylonitrile et de styrène ('Estylene" AS-61NT, marque déposée de la firme Yahata Kagaku) 4g Tétrabromure de carbone 400 mg Chlorure de méthylène 200 ml La solution contenant les ingrédients mentionnés ci-dessus est utilisée pour produire un papier photo sensible conformément au processus décrit dans exemple 1, On applique une charge par effet corona au papier photosensible obtenu, en utilisant un dispositif de charge environ 5,5 kV, pour charger unifoimément le papier à une charge négative d'environ 380 volts. lie papier photosensible est placé ensuite en contact intime avec l'original d'une pellicule positive, irradié avec une lam::pe au tungstene de 150 watts, à 200 lug.secon- de, et plonge dans un liquide révélateur positif pour produire des images positives nettes, de grande fidélité à l'original." EXEMPLE 7 Poly-9-vinylcarbazole ("Luvican" M-170 marque déposée de la firme BASF) 8 g Tétrabromure de carbone 400 mg Benzène 200 mg La solution contenant les ingrédients mentionnés ci-dessus est irradie de la même manière que dans l'exemple 1. et on ajoute 5 ml de solution boeizénique contenant 80 mg de 1,3,5-trinitroben- zène comme acide de Lewis à la solution qu'on utilise ensuite pour préparer un papier photosentible conformément au mode opératoire de l'exemple 1. On applique une charge avec effet eorona au papier photosensible, en @tili@@@@ @@ dispositif de charge d'environ 5,5 kV pour produire une skunge négutive uniforme d'environ 350 volts. Le papier photosansible sinsi chargé est placé en centact intime avec l'original d'une pelli@ule positive, irradié avec une source lumineuse consistant en une lampe au tangstène de 130 watts, à 80 lux-seconde, puis plongé dans un liquide révélateur positif pour donner des images positives nettes de grande fidélité à l'ori ginale EXEMPLE 4 Poly-9-vinylcarbazole ("Polyvinylcarbazole"PO-098, marque déposée de la firme Schuchardt) 8 g Tétrabromure de carbone 400 mg Benzène 200 ml La solution contenant les ingrédients énumérés ci-dessus est irradiée conformément au mode opératoire de l'exemple lo On prépare une solution benzénique (5 ml) contenant 20 mg de ma tière colorante de sensibilisation du type "Orient Oil Pink 0P" puis on produit un papier photo sensible en utilisant la solution obtenue, conformément aux conditions définies dans l'exemple lo Ensuite, on applique une charge avec effet corona au papier photosensible, en utilisant un dispositif de charge d'environ 5,5 kV pour exercer une charge négative uniforme d'environ 370 volts0 lie papier photosensible est ensuite placé en contact intime avec une pellicule positive originale, il est irradié avec une lampe au tungstène de 150 watts à 90 lux.seconde, puis il est plongé dans un liquide révélateur positif pour donner des images positives nettes de grande fidélité à l'original. EXEMPLE 5 Poly-3-bromo-9-vinylcarbazole 8 g Tétrabromure de carbone 400 mg Benzène 200 mg On irradie comme dans l'exemple 1,une solution contenant les ingrédients énumérés ci-dessus. On ajoute à la solution obtenue, une solution benzénique (50 ml) contenant 4 g de p-terphényle, et on applique uniforme ment la solution ainsi obtenue sur une pellicule de polyester de 75 microns d'épaisseur, sur laquelle on pulvérise de llalumi aium en utilisant une barre portant un fil métallique La quantité de revêtement est d'environ 5 g/m2 (comme matière solide). On pèche le revêtement obtenu à 70 C en utilisant un souffle d'air chaud, à une vitesse de 10 m/seconde,pour former une pellicule photosensible. Ensuite, on applique une charge avec effet corona à la pellicule photosensible, en utilisant un dispositif de charge d'environ 5,5 kV, pour produire une charge négative uniforme d'environ 250 volts. Ensuite, la pellicule photosensible est placée en contact intime avec la pellicule positive originale, irradiée avec une lampe au tungstène de 150 watts à 95 lus.seconde, puis plongée dans un liquide révélateur positif pour donner des images positives nettes de grande fidélité à ltoriginalO Le poly 5-bromo-9-vinylcarbazole utilisé dans ce cas est préparé par bromuration de poly-9-vinylcarbazole avec le N-bromosuccinimide conformément au procédé décrit dans le brevet Japonnais NLD 5250382, et le produit bromé obtenu est considéré comme étant un composé contenant environ une mole de brome dans la position 3, dans un motif de carbazoleO Un poly-9-vinylcarbazole bromé, qui est obtenu par bromuration de poly-9-vinylcarbazole avec le N-brcmosuccinimide à un taux de 0,1 à 2,0 moles de brome par mole de motif de vinylcarbazole, est soumis au procédé mentionné ci-dessus pour produire une pellicule photosensible0 La pellicule photosensible obtenue est capable de donner des images positives de grande fidélité à l'original, en appliquant le même degré d'exposition que dans le cas de la pellicule photosensible de poly-3-bromo-9-vinylcarbazole, comprenant environ une mole de brome par mole de motif vinylcarbazole, comme mentionné ci-dessus0 Lorsquton utilise un poly-9-vinyl-carbazole bromé ayant de 0,1 à 2,0 moles de brome par mole de motif de vinylcarbazole sans appliquer l'iradiation, la pellicule photosensible obtenue a une photosensibilité bien plus faible. Le résultat précédent confirme que la photosensibilité dtun poly-N-vinylcarbazole bromé contenant de 0,1 à 2,C moles de brome par motif de vinylcarbazole est notablement augmentée par l'irradiation mentionnée ci-dessus, quel que soit le degré de bromuration. EXEMPLE 6 Copolymère de 3-iodo-9-vinylcarbazole et de 9-vinylcarbazole (rapport molaire de copolymérisation 40:60) 8 g Iodoforme 400 mg Benzène 200 ml Une solution contenant les ingrédients mentionnés ci-dessus est irradiée pendant 20 minutes, conformément aux conditions utilisées dans l'exemple 1. La solution ainsi irradiée est appliquée en couche uniforme sur une plaque 'aluminium de 0,8 mm d'épais- seur, en utilisant une barre portant un fil métallique pour obtenir une pellicule de revêtement d'environ 6 g/m2 (comme matière solide), puis on sèche le revEtementà60 Cpendant 15 minutes pour former une plaque photosensible.On applique ensuite une charge par effet corona à la plaque photosensible, en utilisant un dispositif de charge d'environ 5,5 kV pour appliquer une charge positive uniforme d'environ 280 volts. La plaque photosensible obtenue est mise en contact intimiavec une pellicule positive originale, irradiée avec une lampe au tungstène de 150 watts à 110 lux.seconde, développée au moyen d'un bain de virage à charge négative, à l'aide d'un balai magnétique, puis fixée à la chaleur. On obtient de cette façon une image positive nette de grande fidélité à l'original. Lorsqu'on utilise un copolymère de 9-vinylcarbazole et de styrène (rapport molaire de copolymérisation de 85:15) comme matière photoconductrice organique, à la place du copolymère de 3 iodo-9-vinyl-carbasole et de N-vinylcarbazole comme mentionné cidessus, et en effectuant l'irradiation d1une manière analogue au mode opératoire mentionné dans ce qui précède pour produire une plaque photosensible, la plaque photosensible obtenue nécessite une exposition environ 210 lux.seconde pour obtenir des images positives de grande fidélité à ltoriginal. EXEMPLE 7 Poly3 bromo-9-vinylcarbazole 8g Iodoforme 400 mg Nitrobenzène 200 ml On irradie une solution contenant les ingrédients énumérés ci-dessus, pendant 20 minutes, conformément au mode opératoire de l'exemple 1 On ajoute à la solution ainsi irradiée 5 ml d'une so- lution méthanolique de 20 mg de violet de méthyle comme matière colorante de sensibilisation, et on applique uniformément la solution obtenue sur du papier couché d'un seul côté, pesant environ 80 g/m2, pour former un revêtement d'environ 5 g/m2 (comme matière solide), en utilisant une barre portant un fil métallique et en laissant sécher naturellement pour produire un papier photosensible. lié papier photosensible obtenu est soumis à une charge négative uniforme d'environ 280 volts par application d'une charge avec effet corons, en utilisant un dispositif de charge environ 5,5 kV, puis il est place en contact intime avec une pellicule positive originale, irradié en utilisant une lampe au tungstène de 150 watts à 100 lux.seconde, et plongé dans un liquide révélateur positif pour obtenir des images nettes de grande fidélité à-l'original. En utilisant un copolymère de 9-vinylcarbazole et de styrène (rapport molaire de copolymérisation 70:30) comme matière photo conduiS ce organique, à la place du poly-3-bromo-9-vinylcarbazole mentionné ci-dessus et an Irradiant ce copolymère conformément au mode opésatoire décrit ci-dessus pour former un papier photosensible. le papier phocosensible obtenu nécessite un degré d'exposition d'environ 250 lux.seconde pour obtenir des images positives de grande fidélité à l'original EXEMPLE 8 Poly-9-vinylcarbazole ("Luvican" M-170, marque déposée de la firme BASF) 8 g Iodoforme , 400 mg Benzène 200 mi On irradie pendant 15 minutes, en suivant le mode opératoire de l'exemple 1, une solution contenant les ingrédients énumérés ci-dessus.On ajoute ensuite à la solution 5 ml d'une solution benzénique contenant 2 g de chlorure de diphényle comme plastifiant et 50 mg de 2,4,7-trinitro-9-fluorénone comme acide de Lewis et la solution rendue homogène est appliquée uniformément à l'aide d'une barre portant un fil métallique sur un papier revêtu d'alu 2 minium de 50 microns d'épaisseur, en une quantité d'environ 5g/m2 (comme matière solide), et la couche est séchée naturellement pour former un papier photosensible. lie papier photosensible obtenu est soumis à une charge négative uniforme d'environ 300 volts par application dtune charge avec effet corona à l'aide d'un dispositif de charge d'environ 5,5 kV, puisé papier est placé en contact intime avec une pellicule positive originale, irradie en utilisant une lampe au tungstène de 150 watts à 80 lux.seconde, et plongé dans un liquide révélateur positif pour former des images positives nettes de grande fidélité à l'original. EXEMPLE 9 Poly-9-vinylcarbazole nitré (portant 0,06 mole de groupe nitro principalement en position 3 par mole de motif vinylcarbazole) 8g Bromoforme 400 mg Benzène 200 ml Une solution répondant à la composition donnée ci-dessus est irradiée pendant 20 minutes, comme dans l'exemple 1, appliquée sur une pellicule de polyester de 75 microns d'épaisseur portant de l'aluminium pulvérisé en une quantité d'environ 6 g/m2 (comme matière solide), puis séchée à environ 600C pendant 15 minutes pour former une pellicule photosensible. La pellicule photosensible obtenue est soumise à une charge négative uniforme d'environ 350 volts par application d'une charge avec effet corona au moyen d'un dispositif de charge d'environ 5,5 kV, placée en contact intime avec une pellicule positive originale, irradiée avec une lampe au tungstène de t50 wattsà 120 lux.seconde, et développée par un procédé impliquant l'utilisation d'une brosse douce avec un bain de virage chargé positivement, pour produire des images positives de grande fidélité à l'original. Lorsqu'on utilise un copolymère de 9-vinylcarbazole et méthacrylate d'éthyle (rapport molaire de copolymérisation de 90:1G) comme matière photoconductrice organique, à la place du poly-3 nitro-9-vinylcartazole mentionné ci-dessus, et qu'on effectue l'irradiation de la manière décrite ci-dessus, en préparant une pellicule photosensible à partir du copolymère irradié, conformés ment au mode opératoire décrit dans ce qui précède , la pellicule photosensible obtenue nécessite un degré d'exposition d'environ 180 lux.seconde pour obtenir des images positives de grande fidélité à 11 original. EXEMPLE 10 Poly-9-vinylcarbazole ("Luvican" M-170, marque déposée de la firme BASF) 8 g Tribromométhylsulfone 400 mg Benzène 200 ml On irradie une solution répondant à la composition donnée cidessus en utilisant un réacteur photochimique équipé d'une lampe au mercure de 250 watts (vendue par la firme Ushio Denki CO.), l'irradiation durant 15 mInutes. On ajoute ensuite à la solution 50 ml d'une solution benzénique contenant 2 g de chlorure de diphényle comme plastifiant, et la solution ainsi obtenue est appliquée uniformément à un papier baryté traité sur les deux faces, en une quantité d'environ 5 g/m2 (comme matière solide), en utilisant une barre portant un fil métallique, puis on sèche à environ 60 C penw dant 20 minutes pour former un papier photosensible.On soumet le pier phoJsosensible obtenu à une charge négative uniforme d'envi- ron 320 volts par application d'une charge avec effet corona, au moyen d'un dispositif de charge d'environ 5,5 kV, et le papier est placé en contact intime avec une pellicule positive originale, irradié en utilisant une lampe au tungstène de 150 watts à 100 lux. seconde, et immergé dans un liquide révélateur positif pour obtenir des images positives nettes de grande fidélité à l'original. EXEMPLE 1 1 4,4'-bis-diméthylaminobenzophénone 4 g Résine polycarbonate (lupilon-E", marque déposée de la firme Mitsubishi Edogawa EBgaKu) 4 g Tétrabromure de carbone 400 mg Chlorure de méthylène 200 ml Une solution ayant la composition donnée ci-dessus est irradiée pendant 15 minutes, comme dans l'exemple 1, appliquée uniformément sur un support de papier de 70 g/m2, soumise à un traitement empêchant la pénétration du solvant (revêtement d'alcool polyvinylique d'environ 2 g/m2) en une quantité de 5 g/m2 (comme matière solide), en utilisant une barre portant un fil métallique, puis séchée à environ 700C pendant 20 minutes pour donner un papier photosensible.Ce dernier est doté d'une charge négative uniforme d'environ 280 volts par application d'une charge avec effet corona au moyen d'un dispositif de charge d'environ 5,5 kV, placé en contact intime avec une pellicule positive originale, irradié avec une lampe au tungstène de 150 watts à 150 lux.seconde, et immergé dans un liquide révélateur positif pour donner des images positives nettes de grande fidélité à l'original. EXEMPLE 12 Bis-4,4'-diallylaminobenzylidèneazine 4 g Copolymère d'acrylonitrile et de styrène ("Estylene" AS-61NT, marque déposée de la firme Yahata Kogaku) 4g Iodoforme 400 mg Chlorure de méthylène 200 ml Une solution ayant la composition donnée ci-dessus est irradiée pendant 20 minutes conformément au procédé de l'exemple 1. On ajoute ensuite à cette solution 5 ml d'une solution méthanolique contenant 20 mg de jaune d'acridine comme matière colorante de sensibilisation et 70 mg de chloranile comme acide de Lewis, et la solution obtenue est appliquee uniformément à une plaqué d'aluminium 2 de 100 microns d'épaisseur en une quantité d'environ 6 g/m2 (comme matière solide) en utilisant une barre portant un fil métallique, et par séchage à 700C pendant 70 minutes, on obtient une plaque photosensible.Cette dernière est dotée d'une charge négative uniforme d'environ 350 volts par application d'une charge avec effet corona au moyen d'un dispositif de charge d'environ 5,5 kV, placée en contact intime avec une pellicule positive originale, irradiée avec une lampe au tungstène de 150 watts à 230 lux.seconde, et immergée dans un liquide révélateur positif pour former des images positives nettes de grande fidélité à l'original. EXEMPLE 13 N,N,N',N'-tétrabenzyl-p-phénylènediamine 4 g Résine phénolique modifiée ("Beckacite" 1100, marque déposée de la firme Japan Reichhold Chemical Inc.) 4 g Bromoforme 400 mg Benzène 200 ml Une solution ayant la composition mentionnée ci-dessus est irradiée pendant 20 minutes, conformément au mode opératoire décrit dans 1 , exemple 1 La solution est ensuite appliquée uniformément sur une pellicule de support en polyester de 75 microns d'épaisseur, portant de l'aluminium pulvérisé en une quantité de 5 g/m2 (comme matière solide) en utilisant une barre munie d'un fil métallique, et elle est séchée dans un courant d'air chaud à une vitesse de 15 m/seconde à environ 70 C, pour donner une pellicule photosensible. La pellicule photosensible obtenue est dotée d'une charge négative uniforme d'environ 370 volts par application d'une charge avec effet corona au moyen d'un dispositif de charge d'environ 5,5 kV, elle est placée en contact intime avec un pellicule positive originale, irradiée au moyen d'une lampe au tungstène de 150 watts à 450 lux.seconde, puis plongée dans un révélateur liquide positif pour former des images positives nettes, de grande fidélité à l'original 4 Bis-4,4-diallylaminobenzylidène-azine 4 g Résine phénolique modifiée @"Beckacite" 1100, oparqug déposée de la firme Japan Reichhold Chemical Inc.) 4 g Tribromométhylphényls@lfone 400 mg Chlorobenzène 200 ml Une solution ayant la composition donnée ci-dessus est irradiée pendant 15 minutes à l'aide d'un réacteur photochimique équipé d'une lampe au mercure de 250 watts (fabriquée par la firme Ushio Denki Co.).On ajoute ensuite à cette solution 10 ml d'une solution chlorobenzénique contenant 80 mg d'anhydride tétrachloro- phtalique comme acide de Lexis, et on applique uniformement la so lution obtenue sur un papier couché d'un seul c8té, d'environ 80 gf m2, an une quantité de 5 g/m2 (comme matière solide) au moyen d'une barre portant un fil métallique, et on laisse sécher naturellement pendant 2 jours pour obtenir un papier photosensible. lie papier photosensible ainsi obtenu est doté d'une charge négative uniforme d'environ 350 volts par application d'une charge avec effet corona au moyen d'un dispositif de charge d'environ 5,5 kv, placé en contact intime avec une pellicule positive originale, irradié à l'aide d'une lampe au tungstène de 150 watts à 250 lux.seconde, et plongé dans un liquide révélateur positif pour donner des images positives de haute fidélité à l'original. EXEMPLE 15 N, N, N', N' -tétrabenzyl-p-phénylènediamine 4 g Résine polyvinylbutylal (S.lec BBS", marque déposée de la firme Sekisui Kagaku) 4 g Hexabromodiméthylsulfoxyde 400 mg Toluène 200 ml Une solution ayant la composition donnée ci-dessus est irradiée pendant 30 minutes conformément au procédé de l'exemple 14. La solution est ensuite appliquée sur un papier baryté de 80 miorons d'épaisseur, dont les deux côtés sont traités, en une quantité de 5 g/m2 (comme matière solide) à l'aide d'une barre portant un fil métallique, puis on sèche à environ 600C pendant 30 minutes pour former un papier photosensible. Te papier photosensibliest doté d'une charge négative uniforme d'environ 300 volts par application d'une charge avec effet corona, à l'aide d'un dispositif de charge d'environ 5,5 kV, placé en contact intime avec une pellicule positive originale, irradie à l'aide d'une lampe au tungstène de 150 watts à 450 lux.seconde, et immergé dans un révélateur liquide positif pour donner des images positives nettes de grande fidélité à l'original. EXEMPLE 16 Vert malachite Beuco 4 g Résine polycarbonate ("Panlite-C", marque déposée de la firme Teijin) 4 g Tétrabromure de carbone 400 m Chlorure ne méthylène 200 mi Une solution ayant la composition donnée ci-dessus est irradiée pendant 20 minutes, conformément au procédé de exemple 1. La solution est ensuite appliquée sur un support de papier (70 g/m2), revêtu d'environ 2 g/m2 d'alcool polyvinylique pour empêcher la pénétration du solvant, en une quantité de 5 g/m2 (comme matière solide) à l'aide d'une barre portant un fil métallique, puis on sèche à environ 60 C pendant 20 minutes pour former un papier photosensible. Le papier photosensible est soumis à une charge négative uniforme d'environ 270 volts par application d'une charge avec effet corona à l'aide d'un dispositif de charge d'environ 5,5 kV, placé en contact intime avec une pellicule positive originale, irradié au moyen d'-une lampe au tungstène de 150 watts à 300 lux, seconde et immergé dans un révélateur liquide positif pour obtenir des images positives nettes de grande fidélité à l'original. EXEMPLE 17 Violet de méthyle leuco 4 g Résine phénolique modifiée ("Beckacite 1100", marque déposée de la firme Japan Reichhold Chemical Inc.) 4 g Iodoforme 400 mg Benzène 200 ml Une solution ayant la composition donnée ci-dessus est irradiée pendant 70 minutes, conformément au procédé de l'exemple 1. La solution est ensuite appliquée sur un papier couché d'un d'épaisseur seul côté de 80 microns/, en une quantité de 5 g/m (comme matière solide) à l'aide d'une barre portant un fil métallique, puis on sèche à environ 60 C pendant 30 minutes pour obtenir un papier photosensible. I,e papier photosensible est doté d'une charge né gative uniforme d'environ 280 volts par application d'une charge avec effet corona, au moyen dtun dispositif de charge d'environ 5,5 kV, placé en contact intime avec une pellicule positive originale, irradié avec une lampe au tungstène de 150 watts à 350 lux seconde, et immergé dans un révélateur liquide positif pour obtenir des images positives nettes de grande fidélité à l'original. EXEMPLE 18 Violet cristal Beuco 4 g Résine époxy ("Epikote 1004", marque déposée de la firme Shell Oil Co., Ltd.) 4 g Bromoforme 400 mg Benzène 200 mi Une solution ayant la composition mentionnée ci-dessus est irradiée pendant 30 minutes, conformément au procédé de l'exemple 1. La solution est ensuite appliquée à une pellicule de support en polyester de 75 microns d'épaisseur, sur laquelle de l'aluminium est polvérisé, en une quantité de 5 g/m2 (comme matière solide) au moyen dpune barre à fil métallique, puis on sèche à environ 600C pendant 30 minutes pour former une pellicule photo sensible lia pellicule photosensible est dotée d'une charge négative uniforme d'environ 250 volts par application d'une charge avec effet corona, an moyen d'un dispositif de charge d'environ 5,5 kV5 elle est mise en contact intime avec une pellicule positive originale, irradiée à l'aide douce lampe au tungstène de 150 watts à 500 lux.seconde , et immergée dans un révélateur liquide positif pour obtenir des images positives nettes de grande filélité à l'original. EXEMPLE 19 N,N'-tétraméthyl-4,4'-diaminobenzhydrol 4 g Résine copolymère d'acrylonitrile et de styrène ("Estylene" AS-61NT, marque déposée de la firme Yahata Kagaku) 4 g Benzophénone 400 mg Chloroforme 200 mi Une solution ayant la composition donnée ci-dessus est irradiée pendant 50 minutes par un réacteur photochimique pourvu d'une lampe à vapeur de mercure à basse pression de 80 watts (vendu par la firme Ushio Denki Co.).On ajoute ensuite à la solution je ml dSune solution benzén1que -contenant 20 g de matière colo- rante de sensibilisation du type "Orient Oil Pink OP", et la solution obtenue est appliquée v@iformémont à un support de papier de 70 g/m2, qui est enduit d'alcool polyvinylique en une quantité de 2 g /m2 pour empêcher la pén@@ration de la solution, cette dernière étant appliquée en quarvité de 5g/m2 (comme matière solide) au moyen d'une barre à fil métallique, et séchée à environ 60 C pendant 23 minutes pour former un papier photosensible., Ce dernier est doté dans charge négative uniforme d'environ 350 volts par application d'une charge avec effet corona au moyen d'un dispositif de charge d'environ 5,5 kV, placé en contact 'rnTtne avec Une pellicule positive originale, ir@adié à l'aide d'u@@@ lampe au tungstène de 150 watts à 500 lux-seconde. ,et plongé dans un révélateur liquide positif pour obtenir des images positives nettes de grande fidélité à ltoriginalO EXEMPLE 20 Vert malachite Deuco 4 g Résine polyester (Piccolastio"D-100, vendu par la firme ESSO) Diphénylthiocarbazone 400 mg Benzène 100 mi Chlorure ue méthylène d00 mi Une solution ayant la composition ci-dessus est irradiée pendant 30 minutes, conformément au procédé de l'exemple lo' La solution est ensuite appliquée sur une plaque d'aluminium de 100 microns d'épaisseur, en quantité de 6g/m2 (comme matière solide) à l'aide d'une barre à fil métallique, et elle séchée à environ 60 C pendant 30 minutes pour former une plaque photosensible. lia plaque photosensible est dotée d'une charge négative uniforme d ai?:ron 350 volts par application d'une char- ge avec effet corona à l'aide d'un dispositif de charge d'environ 5,5 kV, placée en contact intime avec une pellicule positive originale, irradiée avec une lampe au tungstène de 150 watts à 600 lux.seconde , et immergée dans un révélateur liquide positif pour obtenir des images positives nettes de grande fidélité à 1 original0 EXEMPLE 21 Vert malachite Beuco 4g Résine polycarbonate ("Panlite-C", marque déposée de la firme Teijin) 4g Peroxyde de di-tertio-butyle 400 mg Chlorure de méthylène 200 ml Une solution ayant la composition ci-dessus est irradiée pendant 20 minutes par un réacteur photochimique équipé dtune lampe au xénon de 500 watts (vendu par la firme Ushio Denki Co.). On ajoute ensuite à la solution 10 mi d'une solution, dans le chlorure de méthylène, de 20 mg de rhodamine comme matière colorante de sensibilisation, et 80 mg de 1,3,5-trinitrobenzène comme acide de Lexis, et la solution obtenue est appliquée uniformément à un papier couché d'un seul caté d'une épaisseur de 80 microns, en quantité de 5 g/m2 (comme matière solide) à l'aide d'une barre à fil métallique, puis on sèche à environ 600C pendant 30 minutes pour obtenir un papier photosensible.Lé papier photosensible ainsi obtenu est doté d'une charge négative uniforme d'environ 300 volts par application d'une charge avec effet corona au moyen d'un dispositif de charge d'environ 5,5 kV, placé en contact intime avec une pellicule positive originale irradié avec une lampe au tungstène de 150 watts à 550 lux-seconde , et immergé dans un révélateur liquide positif pour obtenir des images positives de grande fidélité à ltoriginal. EXEMPLE 22 Violet cristal Beuco . 4 g Résine copolymère d'acrylonitrile et styrène ("Estylene" AS-61NT, marque déposée de la firme Yahata Kagaku) 4g 2-azo-bis-isobutyronitrile 400 mg Chlorure de méthylène 200 ml Une solution ayant la composition ci-dessus est irradiée pendant 20 minutes, conformément au procédé de exemple j.' Cette solution est ensuite appliquée à un papier couché d'un seul côté de 80 microns d'épaisseur en une quantité de 5 g/m2 (comme matière solide) à l'aide d'une barre à fil métallique, puis séchée à environ 60 C pendant 20 minutes pour donner un papier photosensible.Ce dernier est doté d'une charge négative uniforme d'envi- ron 280 volts par application dtune charge avec effet corona au moyen deun dispositifde charge d'environ 5,5 kV, placé en contact intime avec une pellicule positive originale, irradié par une lampe au tungstène de 150 watts à 600 lux.seconde S puis immergé dans un révélateur liquide positif pour donner des images positives nettes de grande fidélité à l'original. EXEMPLE 23 Tétrabromure de carbone 100 mg Benzène 25 ml Une solution ayant la composition donnée ci-dessus, placée dans un flacon d'Erlenmeyer en quartz de 50 ml de capacité, est irradiée avec une lampe au xénon de 500 watts à une distance de 10 cm, pendant environ 30 minutes.Ensuite, une solution de 2 g de poly-9-vinyloarbazole ("PO-098", marque déposée de la firme Schuchardt) dans 25 ml de benzène est mélangée sur le champ avec la solution irradiée mentionnée ci-dessus, et le mélange obtenu est laissé au repos à l'obscurité pendant 3 jours, puis appliqué sur une plaque dsaauminium de 0,8 mm, ce qui donne une épaisseur de revêtement d'environ 5 microns, et séché de façon naturelle pour former une plaque photosensible.La plaque photosensible obtenue est dotée d'une charge négative uniforme d'environ 350 volts par application d'trine charge avec effet corona au moyen d'un dispositif de charge d'environ 5,5 kV, placée en contact intime avec une pellicule positive orginale, irradiée avec une lampe au tungstène de 150 watts à 120 lux0seconde., et immergée dans un révélateur liquide positif pour donner des images positives de grande fidélité à l'original. Lorsqu'on utilise un copolymère de 3-chloro-6-bromo-9-vi nylcarbazole et de 9-vinylcarbazole(rapport molaire de copolymérisation 15:85) comme matière photoconductrice organique à la place du poly-9-'vinylcarbazole comme mentionné ci-dessus, et qu'on soumet ce polymère au meme procédé en vue d'obtenir une plaque photosensible, il faut environ 150 lux.seconde pour obtenir une image positive de grande fidélité à l'original. EXEMPLE 24 Iodoforme 100 mg Benzène 25 ml Une solution ayant la composition donnée ci-dessus, dans un flacon d'Erlenmeyar en quartz de 50 ml de capacité, est irradiée avec une lampe au mercure haute pression de i00 watts à une distance de 10 cm pendant environ 30 minutes. Immédiatement après, on mélange une solution de composition suivante : poly-3-nitro-9-vinylcarbazole 2 g chlorure de diphényle 0,5 g benzène 25 ml avec la solution irradiée mentionnée ci-dessus, et on laisse le mélange obtenu au repos à l'obscurité pendant 3 jours, on applique sur un papier revêtu d'aluminium de 50 microns d'épaisseur, -avec une épaisseur de revêtement de 5 microns, et on laisse sécher naturellement pour obtenir une plaque photosensible. La plaque photosensible obtenue est dotée d'une charge négative uniforme d'environ 350 volts en appliquant une charge avec effet corona au moyen d'un dispositif de charge d'environ 5,5 kV, elle est mise en contact intime avec une pellicule positive originale, irradiée avec une lampe au tungstène de 150 watts à 150 lux.seconde , et immergée dans un révélateur liquide positif pour former des images positives de grande fidélité à l'original. EXEMPLE 25 Tribromométhylphénylsulfone 100 mg chlorobenzène 25 ml Une solution ayant la composition donnée ci-dessus, contenue dans une fiole d'Erlenmeyer4n quartz de 50 ml, est irradiée avec une lampe au xénon de 500 watts à une distance de 10 cm pendant environ 10 minutes. Immédiatement après, une solution de composition suivante Poly-3-bromo-9-vinylcarbazole 2 g Chlorobenzène 26 ml est mélangée avec la solution irradiée mentionnée ci-dessus et le mélange obtenu est laissé au repos à l'obscurité pendant 2 jours, applique' sur un papier baryté de 80 microns d'épaisseur portant une sous-couche des deux côtés, l'épaisseur d'application étant de 5 microns, puis on le laisse sécher naturellement pour former un papier photosensible. LE papier photosensible obtenu est doté d'une charge négative uniforme d'environ 350 volts par application d'une charge avec effet corona au moyen d'un dispositif de charge d'environ 5,5 kV, placé en contact intime avec une pellicule positive originale, irradié avec une lampe au tungstène de 150 watts à 200 lux.seconde et immergé dans un révélateur liquide positif pour former des images positives de grande fidélité à l'original EXEMPLE 26 Tétrabromure de carbone 100 mg Chlorure de méthylène 25 ml Une solution ayant la composition ci-dessus, contenue dans un flacon d'Erlenmeyer en quartz de 50 ml, est irradiée avec une lampe à vapeur de mercure haute pression de 100 watts à une distance de 10 em pendant 70 minutes. Ensuite2 on verse une solution de composition suivante 4,4'-bis-diméthylamino-benzophénone 1 g Résine polycarbonate ("Lupilon-E", marque déposée de la firme Mitsubishi Edogawa Kagaku) 1 g Chlorure de méthylène 25 ml est ajoutée à la solution mentionnée ci-dessus, contenue dans la fiole d'Erlenmeyer en quartz, et laissée au repos pendant 2 heures à l'obscurité. Ensuite, on ajoute 5 ml d'une solution dans le chlorure de méthylène contenant 20 mg de 1,3,5-trinitrobenzène comme acide de Lewis.La solution obtenue est appliquée en une couche d'environ 5 microns d'épaisseur sur une pellicule de support en polyester de 75 microns d'épaisseur, sur laquelle de l'aluminium a été pulvérisé , et on laisse sécher naturellement pour former une pellicule photosensible. lia pellicule photosensible ainsi obtenue est dotée d'une charge négative uniforme d'environ 280 volts par application d'une charge avec effet corona, en utilisant un dispositif de charge d'environ 5,5 kV, elle est mise en contact intime avec une pellicule positive originale, irradiée avec une lampe au tungstène de 150 watts à 500 lux.secondes et immergée dans un révélateur liquide positif pour former des images positives de grande fidélité à l'original. EXEMPLE 27 Pentabromodiméthylsulfoxyde 100 mg Xylène 25 ml Une solution ayant la composition ci-dessus contenue dans un flacon d'Erlenmeyer en quartz de 50 mi, est irradiée avec une lampe au xénon de 500 watts à une distance de 20 cm pendant environ 30 minutes.Ensuite, on verse dans la solution mentionnée cidessus contenue dans la fiole d'Erlenmeyer en quartz; une solution de composition suivante Vert malachite Beuco lg Résine époxy/"Epikote 1004", marque deposée de la firme Shell Oil Co., Ltd) 1 g Méthyléthylcétone 25 ml et on laisse au repos pendant 2 jours à l'obscurité. On ajoute ensuite 5 ml d'une solution dans la méthyléthyicétone, contenant 5 mg de "Rose Bengale" comme matière colorante de sensibilisation et 10 mg d'acide picrique comme acide de Lewis.On applique la solution obtenue sur un papier baryté de 80 microns d'épaisseur, rendu conducteur par un traitement approprié, et on obtient un d'une revêtement/ epaisseur d'environ 5 microns qu'on laisse sécher naturellement pour former un papier photosensible. lie papier photosensible ainsi obtenu est doté d'une charge négative uniforme d'environ 280 volts par application d'une charge avec effet corona en utilisant un dispositif de charge d'environ 5,5 kV, placé en contact intime avec une pellicule positive originale, irradié avec une lampe au tungstène de 150 watts à 350 lux.seconde , et immer dans un révélateur liquide positif pour former des images positives de grande fidélité à l'original. EXEMPLE 28 (Poly-9-vinylcarbazole 2g I Tétrabromure de carbone 50 rng Benzène 25 mi 1I (Iodoforme 50 ing Benzène 25 ml Chacune des solutions I et II est irradiée avec une lampe au mercure à haute pression de 100 watts, pendant environ 10 minutes, à une distance de 10 cm. Les deux solutions sont immédiatement mélangées et on les laisse au repos pendant environ 10 heures à l'obscurité.On applique la solution ainsi obtenue à une pellicule de polyester de 75 microns d'épaisseur, sur laquelle de 1" aluminium a été pulvérisé, et on obtient un revêtement d'une épaisseur d'environ 5 microns qu'on laisse sécher naturellement pour former une pellicule photosensible. La pellicule photosensible est dotée d'une charge négative uniforme d'environ 380 volts par application d'une charge avec effet corona, au moyen d'un dispositif de charge d'environ 5,5 kV, placée en contact avec une pellicule positive originale, irradiée avec une lampe au tungstène de 150 watts à 120 lux.seconde , et immergée dans un révélateur liquide positif pour produire des images positives de grande fi délité à l'original. Au contraire, lorsqu'on utilise une pellicule photosensible oroduite en utilisant une seule solution de poly-9-vinylcarbazole, un degré d'exposition d'environ 58.000 lux.seconde est nécessaire pour obtenir une bonne image positive, comme ci-qessus Lorsqu'on utilise un copolymére de 3-bromo-6-iodocarbazole et de 9-vinylcarbazole (rapport molaire de 50:50) å la place du poly-9-vinylcarbazole mentionné ci-dessus, comme matière photoconductrice organique et qu'on soumet ce copolymère au même procéde que ci-dessus, pour former une pellicule photosensible, un degré d'exposition d'environ 105 lux.seconde est nécessaire pour obte nir des images positives de grande fidélité à l'original. EXEMPLE 29 ( Poly-3-bromo-9-vinylcarbazole 2 g I # Bromoforme 50 mg ( Chlorobenzène 25 ml ( Hexachloroéthane 50 mg 11 ( chlorure de benzène 25 ml Chacune des solutions I et II est irradiéivec une lampe au mercure à haute pression de 100 watts pendant environ 15 minutes à une distance de 10 cl. lies deux solutions sont immédiatement mélangées et laissées au repos pendant environ 10 heures à l'obscu- rité.On ajoute à la solution ainsi obtenue 10 ml d'une solution dans le chlorure de benzène contenant 0,5 g de para-terphényle comme plastifiant, et on applique la solution obtenue sur un papier revêtu d'aluminium d'une épaisseur de 50 microns, ce qui donne une épaisseur de revêtement d'environ 5 microns, puis on laisse sécher naturellement pour former un papier photosensible. Ce dernier est doté d'une charge négative uniforme d'environ 350 volts par application d'une charge avec effet corona au moyen d'un dispositif de charge d'environ 5,5 kV, mis en contact avec une pellicule positive originale, irradié avec une lampe au tungstène de 150 watts à 150 lux.seconde , et immergé dans un révélateur liquide positif pour produire des images positives de grande fidélité à l'original. EXEMPLE 30 ( Poly-9-vinylcarbazole ("Lurican" M-170, marque déposée de la firme BASF) 2 g I # Hexa-bromo-diméthylsulfoxyde 50 mg Benzène 25 ml ( Pentabromo-diméthyl-sulfoxyde 50 mg Il ( Benzène 25 ml Chacune des solutions I et li est irradiée avec une lampe au xénon de 500 watts pendant environ 30 minutes à une distance de 20 cm. Les deux solutions sont immédiatement mélangées et le mélange est laissé au repos pendant environ 24 heures, sous une lumière fluorescente.On ajoute à la solution ainsi obtenue 5 ml de solution benzénique contenant 5 mg de "Oil Pink OP" comme ma tière colorante de sensibilisation, et on applique la solution obtenue en une épaisseur de 80 microns/de papier baryté qui a subi un traitement de conductibilité et on obtient un revêtement d'une épaisseur d'environ 5 microns qu'on laisse sécher naturellement pour former un papier photosensible. lie papier photosensible est pourvu d'une charge négative uniforme d'environ 270 volts par application d'une charge avec effet corona au moyen d'un dispositif de charge d'environ 5,5 kV, mis en contact avec une pellicule positive originale, irradié avec une lampe au tungstène de 150 watts, à 170 lux.seconde , et immergé dans un révélateur liquide positif pour produire des images positives de grande fidélité à l'original. EXEMPLE 31 ( N,N,N',N'-tétrabenzyl-p-phénylène-diamine 1 g Résine phénolique modifiée ("Beckacite 1100", I ( marque déposée de la firme Japan Reichhold Chemical Inc) 1 g Iodoforme 50 mg ( Chloroforme 25 mg Pentabromoéthane 50 mg II # Chlorobenzène 25 ml Chacune des solutions I et II est irradiée avec une lampe au mercure à haute pression de 100 watts pendant environ 20 minutes à une distance d'environ 10 cm. lies deux solutions sont immédiatement mélangées et laissées au repos pendant environ 15 heures à l'obscurité. La solution ainsi obtenue est appliquée sur un papier couché d'un seul côté de 80 microns d'épaisseur, ce qui donne un revêtement d'épaisseur d'erviron 5 microns qu'or laisse secher naturellement pour forme un papier photosensible Ce dernier est doté d'une charge négative uniforme d'environ 250 volts par application d'une charge avec effet corona au moye dan dispositif de charge d'environ 5,5 kV, mis en contact avec une pellicule positive originale irradié avec une lampe au tungstène de i50 watts à 350 lux.seconde , et immergé dans un révélateur liquide positif pour donner des images positives de grande fidélité à l'original. EXEMPLE 32 #N,N'-tétraméthyl-4,4'-diaminobenzhydrol 1 g Tribromométhyl-phényl-sulfone 50 mg ( Résine copolymère d'acrylonitrile-styrène I "Estylene" AS-UNT, marque déposée de la # firme Yahata Kagaku) 1 g Chlorure de méthylène 25 mi ( Hexabromodiméthyl-sulfone 50 mi Il ( Chlorure de méthylène 25 mi Chacune des solutions I et II est irradiée avec une lampe au xénon de 500 watts pendant environ 20 minutes, à une distance de 10 cm. les deux solutions sont immédiatement mélangées et on les laisse au repos pendant environ 24 heures sous une lumière fluoresvente. La solution ainsi obtenue est appliquée à une plaque d'aluminium de 100 microns d'épaisseur, ce qui donne un-revêtement d'une épaisseur d'environ 5 microns qu'on laisse sécher à l'air chaud, pour obtenir une plaque photosensible. Cette dernière est dotée d'une charge négative uniforme d'environ 5,5 volts par application d'une charge avec effet corona au moyen d'un dispositif de charge environ 250 kV, mise en contact avec une pellicule positive originale, irradiée avec une lampe au tungstène de 150 watts à 460 lux.seconde et immergée dans un révélateur liquide positif pour donner des images positives de grande fidélité à l'original. EXEMPLE 33 Poly-9-vinylcarbazole ("PO-098't, marque déposée de la firme Schuchardt) 170 g Tétrabromure de carbone 10 g Chlorure de diphényle 70 g Benzène 51 Une solution ayant la composition donnée ci-dessus est appliquée à un support de papier d'environ 60 g/m2 en utilisant le procédé de revêtement au rouleau lécheur (la surface est traitée avec un polymère hydrophile pour empêcher la pénétration du solvant) en quantité de 6 g/m2, et immédiatement après l'application, le revêtement obtenu est irradié avec une lampe au mercure à haute pres sion (100 watts), placée à une distance de 15 cm, pendant 30 se- condes. Ensuite, le papier enduit est séché à 70 C au moyen d'un souffle deair chaud, à la vitesse de 15m/seconde. Le papier photosensible obtenu est doté dune charge négative uniforme d'environ 360 volts par application dSune charge avec effet corona au moyen d'un dispositif de charge d'environ 5,5 kV mis en contact avec un film original positif irradié avec une lampe au tungstène de 150 watts, à 115 lux.seconde, et immergé dans un révélateur liquide positif pour former des images position ves de grande fidélité à l'original0 EXEMPLE 34 Poly-3-bromo-9-vinylcarbaz ole 200 g Iodoforme 10 g Toluène 51 Une solution ayant la composition ci-dessus est appliquée à un support de papier d'environ 73 g/m2 au moyen d'un procédé d'enduction utilisant un rouleau se déplaçant en sens inverse (la sur face portant une couche sous-jacente d'une charge et d'une émulsion de résine synthétique) en quantité de 7 g/m2, et immédiatement après l'application, le revêtement obtenu est irradié avec une lampe au mercure à haute pression (100 watts) à une distance de 10 cm, pendant 25 secondes.Ensuite, la surface enduite ainsi obtenue est maintenue à une distance environ 10 cm d'une lampe infra-rouge de 200 watts pendant 20 secondes pour sécher le brevet tement, et on obtient ainsi un papier photosensible. Le papier photosensible obtenu est doté d'une charge négative uniforme d'en viron 350 volts par application d'une charge avec effet corona au moyen dtun dispositif de charge d'environ 5,5 kV mis en contact avec un film original positif irradié avec une lampe au tungstène de 150 watts à. 140 lux.seconde, et immergé dans un révélateur liquide positif pour former des images positives de grande fidélité à l'ori- ginalo EXEMPLE 35 Poly-9-vinylcarbazole ("PO-098", marque déposée de la firme Schuchardt) 2 g Tribromométhyi-phenyl-sulfone 100 mg Phtalate de dioctyle 0,5 g Chlorobenzène 70 ml Une solution syant la composition donnée ci-dessus est appliquée à un support de papier d'environ 79 g/m2 (la pénétration du solvant étant empêchée au moyen d'un polymère hydrophile) en quantité de 5 g/m2, au moyen d'un procédé d'enduction utilisant deux rouleaux et, immédiatement après l'application, on irradie le rev tement obtenu à l'aide d'une lampe au xénon (500 watts) à une dis tance de 10 cm pendant 15 secondes pour former un papier photosensible. Le papier photosensible obtenu est doté d'une charge négative uniforme d'environ 280 volts par application d'une charge avec effet corona au moyen d'un dispositif de charge d'environ 5,5 kV mis en contact avec un film original positif irradié avec une lampe au tungstène de 15 watts, à 150 lux.seconde, et immergé dans un révélateur liquide positif pour former des images positives de grande fidélité à l'original. EXEMPLE 36 Bis-4,4t-diallylamino-benzylidène-oxime 1 g Résine polycarbonate ("Panlite-C", marque déposée de la firme Teijin) 1 g Tétrabromure de carbone 100 mg Jaune d'acridine 5 mg 1,3,5-trinitrobenzène 10 mg Chlorure de méthylène 60 ml Une solution ayant la composition ci-dessus est appliquée à un support de papier d'environ 73 g/m2, qui porte une couche sousjacente d'une émulsion d'une charge et d'une résine synthétique, en quantité de 6 g/m2 au moyen d'un procédé d'enduction utilisant un rouleau à mouvement inverse, et immédiatement après l'application, le revêtement obtenu est irradié avec une lampe au mercure à haute pression (100 watts) à une distance de 15 cm, pendant 30 secondes. En même temps, le revêtement porté par le support de papier est irradié avec une lampe infra-rouge de 200 watts. Le papier photosensible obtenu est doté dtune charge négative uniforme d'environ 250 volts par application d'une charge avec effet corona au moyen d'un dispositif de charge d'environ 5,5 kV, irradié avec une lampe au tungstène de 150 watts à 310 lux.seconde, et immergé dans un révélateur liquide positif pour former des images positives de grande fidélité à l'original0 EXEMPLE 37 Violet de méthyle Leuco 1 g Résine phénolique modifiée ("Beckacite 1100, parque déposée vendue par la firme Japan Reichhold Chemical Co.) 1 g Tétrabromure de carbone 100 mg Chlorobenzène 50 ml Une solution ayant la composition ci-dessus est appliquée à un support de papier d'environ 79 g/m2 (portant une couche sousjacente d'un polymère hydrophile) en quantité de 5 g/m2 au moyen d'un procédé d'enduction utilisant un rouleau à immersion, et immédiatement après l'application, le revêtement obtenu est irradié avec une lampe au mercure à haute pression (100 watts) à une distance de 10 cm pendant 25 secondes, et en même temps, le papier enduit est irradié avec une lampe infra-rouge de 200 watts, puis séché-à 70 C au moyen d'un courant d'air chaud, à une vitesse de 10 m/seconde. Te papier photosensible obtenu est doté d'une charge négative uniforme d'environ 290 volts par application d'une charge avec effet corona au moyen d'un dispositif de charge d'environ 5,5 kV, mis en contact avec un film original positif, irradié avec une lampe au tungstène de 15 watts à 320 lux.seconde, et immergé dans un révélateur liquide positif pour former des images positives de grande fidélité à l'original. EXEMPLE 38 Poly-9-vinylcarbazole 2 g Têtrabromure de carbone 100 mg Ben zen 50 ml Une solution ayant la composition ci-dessus est appliquée à un papier baryté d'environ 80 ...icronO d'épaisseur auquel la conductibilité a été conférée er un trpitement appropeié, pour former un revêtement d'une- tisseur d'environ 5 microns qu'on irradie avec une lampe au mercure a haute pression de 100 watts, à une distance de 10 cm, pendant 1G minutes, puis on laisse au repos à l'obscurité pendant 12 heures pour former un papier photosensible. Le papier photosensible obtenu est doté d'une charge négative uniforme d'environ 370 volts par application d'une charge avec effet, corona au moyen d'un dispositif de charge d'environ 5,5 kV, mis en contact intime avec une pellicule positive originale, irradié avec une lampe au tungstène de 150 watts à 130 lux.seconde, et immergé dans un révélateur liquide positif pour former une image positive de grande fidélité à l'original. EXEMPLE 39 4,4-bis-diméthylamino-benzophénone 1 g Résine polycarbonate ("Iupilon-E", marque déposée de la firme Mitsubishi Edogawa Kagaku) 1 g 2, 5-diméthyl-4-chlorophényl-trichlorométhyl- sulfone 10 mg Chlorure de méthylène 50 ml Une solution ayant la composition ci-dessus est appliquée à un papier couché d'un seul cavé, de 80 microns d'épaisseur, et on obtient un revêtement d'une épaisseur d'environ 5 microns qu'on irradie avec une lampe au xénon de 500 watts à une distance de 20 cm pendant 30 minutes et qu'on laisse au repos à l'obscurité pendant 2 jours pour former un papier photosensible. lie papier photosensible obtenu est doté d'une charge négative uniforme d'environ 290 volts par application d'une charge avec effet corona au moyen d'un dispositif de charge d'environ 5,5 kV, mis en contact intime avec une pellicule positive originale, irradié avec une lampe au tungstène de 15Q watts à 200 lux.seconde, et immergé dans un révélateur liquide positif pour former une image positive de grande fidélité à l'original. EXEMPLE 40 N, N'-tétraméthyl-4, 4 '-diaminobenzhydrol t | g Résine époxy ("Epikote 1004", marque déposée de la firme Shell Oil) 1 g Anhydride t étrachlorophtalique 5 mg Iodoforme 50 mg Chlorobenzène 60 ml Une-solution ayant la composition ci-dessus est appliquée à un papier baryté d'environ 80 microns d'épaisseur, auquel de la conductibilité a été conférée au moyen d'un traitement approprié, et on obtient un revêtement d'une épaisseur d'environ 5 microns qu'on irradie avec une lampe au mercure à haute pression de 100 watts à une distance de 10 cm pendent 15 minutes, et qu'on laisse au repos à 11 obscurité pendant 2 jours, pour former un papier photosensible. Le papier photosensible obtenu est doté d'une charge négative uniforme d'environ 260 volts par application dune charge avec effet corons au moyen d'un dispositif de charge d'environ 5,5 kV, mis en contact intime avec une pellicule positive originale, irradié avec une lampe au tungstène de 150 watts à 550 lux.seconde et immergé dans un révélateur liquide positif pour former une image positive de grande fidélité à r original. EXEMPLE 41 4,4'-bis-diméthylamino-benzophénone 2 g Vert malachite Leuco 2 g Résine polycarbonate ("Iupilon-E", marque déposée de la firme Mitsubishi Edogawa Kagaku) 4 g Tétrabromure de carbone 400 mg Chlorure de méthylène 200 ml Une solution ayant la composition donnée ci-dessus est irradiée pendant 15 minutes, conformément au mode opératoire de i'exem- ple 1. La solution obtenue'est appliquée uniformément en quantité de 5 g/m2 (comme matière solide) à un papier de support (70 g/m2) revêtu d'alcool polyvinylique en quantité de 2 g/m2 pour empêcher la pénétration, au moyen d'une barre à fil métallique, puis telle est séchée à environ 70 C pendant 20 minutes, pour former un papier photosensible. lie papier photosensible'ainsi obtenu est" d'oté d'une charge négative uniforme d'environ 150 volts, par application d'une charge avec effet corona au moyen d'un dispositif de charge d'environ 5,5 k-y,, mis en contact intime avec une pellicule positive originale, irradié, par par une lampe au tungstène de 150 watts à 140 lux.secondè, et immergé dans un révélateur liquide positif pour obtenir des images positives de grande fidélité a ltoriCinal. EXEMPLE 42 Tétrabromure de carbone 50 mg Tribromométhyl-sulfone 50 mg Benzène 25 ml Une solution ayant la composition ci-dessus, introduite dans un flacon d'Erlenmeyer en quartz, de 50 ml de capacité, est irradiée avec une lampe au xénon de 500 watts à une distance de 10 cm, pendant environ 15 minutes. Ensuite, on verse dans a solution mentionnée ci-dessus, contenue dans le flacon d'Erlenmeyer en quartz, une solution de composition suivante Poly-9-vinylcarbazole ("PO-098", marque déposée de la firme Schuchardt) 2 g Benzène 25 ml et on laisse au repos pendant 2 jours à l'obscurité. Ensuite, on ajoute 10 ml d'une solution benzénique contenant 0,5 g de chlorure de diphényle comme plastifiant.La solution obtenue est appliquée sur un papier portant une couche d'aluminium, de 50 microns d'épais- seur, pour former un revêtement d'une épaisseur d'environ 5 microns qu'on laisse sécher naturellement pour former un papier photosensible. Le papier photosensible ainsi obtenu est doté d'une charge négative uniforme d'environ 300 volts par application d'une charge avec effet corona en utilisant un dispositif de charge d'environ 5,5 kV, mis en contact intime avec une pellicule positive originale, irradié avec une lampe au tungstène de 150 watts à 150 lux. seconde et immergé dans un révélateur liquide positif pour former des images positives de grande fidélité à l'original. EXEMPLE 43 Poly-9-vinylcarbazole ("P0-098", marque déposée de la firme Schuchardt Co.) 80 g Poly-3-bromo-3-vinylcarbazole 100 g Iodoforme 10 g Toluène 5 l Une solution ayant la composition ci-dessus est appliquée au moyen du procédé d'enduction au rouleau à mouvement inverse sur un support de papier d'environ 73 g/m2 (la surface portant une couche sous-jacente d'une charge et d'une émulsion de résine synthétique) en quantité de 6 g/m2, et immédiatement après l'application, le revêtement obtenu est irradié avec une lampe au-mercure à haute pression (100 watts) à une distance de 10 cm pendant 25 secondes. Ensuite, la surface revêtue est irradiée avec une. lampe infrarouge de 200 watts à la distance d'environ 10 cm pendant 20 se condes pour sécher le papier. Le papier photosensible obtenu est doté d'une charge négative ve uniforme environ 350 volts par application d'une charge avec effet corona au moyen d'un dispositif de charge environ 5,5 kV, mis en contact avec un film original positif irradié avec une lampe au tungstène de 150 watts à 130 luxOseconde et immergé dans un révélateur liquide positif pour former des images positives de grande fidélité à l'original. EXEMPLE 44 Vert malachite leuco 4 g Résine polycarbaonte ("Panlite-C", marque déposée de la firme Teijin) 4 g Bromoforme 200 mg Peroxyde de di-tertio-butyle 200 mg Chlorure de méthylène 200 ml Une solution ayant la composition ci-dessus est irradiée pendant 20 minutes au moyen d'un réacteur photochimique équipé d'une lampe au xénon de 500 watts (vendue par la firme Ushio Denki Co.). Ensuite, on ajoute à la solution obtenue 10 ml d'une solution, dans le chlorure de méthylène, de 20 mg de Rhodamine comme matière colorante de sensibilisation et 20 mg de 1,3,5-trinitrobenzène comme acide de Lewis, et la solution obtenue est uniformément ap pliquée à un papier couché d'un seul c8té de 80 microns d'épaisseur en quantité de 5 g/m2 2 (comme matière solide) au moyen d'une barre à fil métallique, puis séchée à environ 600C pendant 30 minutes pour former un papier photosensible. Le papier photosensible ainsi obtenu est doté d'une charge négative uniforme d'environ 290 volts par application d'une charge avec effet corona au moyen d'un dispositif de charge d'environ 5,5 kV, mis en contact intime avec une pellicule le positive originale, irradié par une lampe au tungstène de 150 watts à 450 lux.seconde et immergé dans un révélateur liquide positif pour obtenir des images positives de grande fidélité à l'origi- nal EXEMPLE 45 Violet cristal leuco 4 g Résine copolymère d'acrylonitrile et de styrène 4 g Diphénylthiocarbazone 200 mg 2-azo-bis-isobutyronitrile 200 mg Chlorure de méthylène 200 .-+ Benzène 200 ml Une solution ayant la composit-ion ci-dessus est irradiée pendant 20 minutes dans les mêmes conditions que dans l'exemple 1. On ajoute ensuite à cette solution 10 ml d'une solution benzéç nique contenant 20 mg de matière colorante de sensibilisation du type "Orient Oil Pink 0P", et la solution obtenue est uniformément appliquée sur une plaque d'aluminium d'une épaisseur de 100 microns en quantité de 6 g/m2 (comme matière solide) à l'aide d'une barre à fil métallique, puis séchée à environ 60 C pendant 40 minutes pour former une plaque photosensible.La plaque photosensible ainsi obtenue est dotée d'une charge négative uniforme d'environ 350 volts par application d'une charge avec effet corona au moyen d'un dispositif de charge d'environ 5,5 kV, mis en contact intime avec une pellicule positive originale, irradié par une lampe au tungs- tène de 150 watts à 370 lux.seconde, et immergé dans un révélateur liquide positif pour donner des images positives de grande fidélité té à l'original. EXEMPLE 46 Poly-3-bromo-9-vinylcarbazole 1 g # N,N,N',N'-tétrabenzyl-p-phénylènediamine 0,5 g Résine phénolique modifiée ("Beckacite 1100", marque déposée de la forme Japan I ( Reichhold Chemical Inc.) 0,5 g Tétrabromure de carbone 50 mg ( Chlorobenzène 25 ml II ( Eentabromoéthane 50 ml ( Chlorobenzène 25 ml Chacune des solutions I et II est irradiée au moyen d'une lampe au mercure à haute pression, de 100 watts, à une distance d'environ 10 cm, pendant environ 15 minutes, et immédiatement après, les deux solutions sont mélangées et laissées au repos en les éclairant au moyen d'une lampe fluorescente, pendant envi ron 10 heures. Le mélange obtenu est. appliqué sur un papier revê- tu d'aluminium de 50 microns d'épaisseur, pour former un revêtement drune épaisseur d'environ 5 microns qu'on fait sécher à l'air chaud, pour former un papier photosensible. le papier photosensi- ble ainsi obtenu est doté d'une charge négative uniforme d'environ 310 volts par application dune charge avec effet corona au moyen d'un dispositif de charge environ 5,5 kV, mis en contact intime avec une pellicule positive originale, irradié avec une lampe au tungstène de 150 watts à 160 lux.seconde et immergé dans un révéls- teur liquide positif, pour former des images positives nettes de grande fidélité à l'original. EXEMPLE 47 Tétrabromure de carbone 50 mg Pentabromodiméthyl-sulfoxyde 50 mg Benzène 25 ml Une solution ayant la composition ci-dessus, contenue dans une fiole d'Erlenmeyer en quartz de 50 ml de capacité, est irradiée avec une lampe au xénon de 500 watts à une distance de 10 cm pendant environ 25 minutes. Ensuite2 une solution ayant la composition suivante Poly-9-vinylcarbazole ("Luvican M-170", marque déposée de la firme BASF) 1g Poly-3-nitro-9-vinylcarbazole 1g Chlorure de diphényle 0,5 g Benzène 30 mi est versée dans la solution mentionnée ci-dessus, contenue dans la fiole d'Erlenmeyer en quartz, et laissée au repos pendant 3 heures à l'obscurité.La solution obtenue est appliquée à un papier recouvert d'une couche d'aluminium de 50 microns, pour former un revêtement d'une épaisseur d'environ 5 microns, jupon laisse sécher naturellement pour donner un papier photosensible. Le papier photosensible ainsi obtenu est doté d'une charge négative uniforme d'environ 350 volts par application d'une charge avec effet corona en utilisant un dispositif de charge d'environ 5,5 kV, mis en contact intime avec une pellicule positive originale, irradié avec une lampe au tungstène de 150 watts à 130 lux.seconde et immergé dans un révélateur liquide positif pour former des images de grande fidélité à l'original. EXEMPLE 48 ( N,N'-tétraméthyl-4,4l-diaminobenzhydrol 0,5 g ( Poly-9-vinylcarbazole 9,5 g Copolymère d'acrylonitrile et styrène "Estylene AS-61NT", marque déposée de la I # firme Yahata Kagaku) 1 g ( Tétrabromure de carbone 25 mg Benzophénone 25 mg Chloroforme 25 ml ( Benzophénone 25 mg Il ( Chloroforme 25 ml Chacune des solutions I et II est irradiée par une lampe à mercure à haute pression de 100 watts à une distance d'environ 10 cm pendant environ 10 minutes, puis les deux solutions sont imme diatement mélangées et laissées au repos à l'obscurité pendant environ 10 heures.Le mélange obtenu est appliqué à une pellicule de polyester de 75 microns d'épaisseur, portant de l'aluminium pulvérise, pour former un revêtement d'une épaisseur d'env""on 5 mi crons qu'on laisse sécher naturellement pour donner @ une pellicule photosensible. La pellicule photosensible ainsi obtenue est dotée d'une charge négative uniforme d'environ 380 volts par application d'une charge avec effet corona au moyen d'un dispositif de charge d'environ 5,5 kV, mis en contact intime avec une pellicule positive origale, irradié avec une lampe au tungstène de 150 watts à 160 lux.seconde , et immergé dans un révélateur liquide positif pour former des images positives nettes de grande fidélité à ltori ginal. EXEMPLE 49 N,N'-tétraméthyl-4,4'-diaminobenzhydrol 2 g Violet cristal Leueo 2 g Résine copolymère d'acrylonitrile et styrène ("Estylene AS-6îNT"', marque déposée de la firme Yahata kagaku) 4 g Peroxyde de di-tertio-butyle 200 mg Benzophénone 200 mg Chlorure de méthylène 200 ml Une solution ayant la composition ci-dessus est irradiée pendant 25 minutes au moyen d'un réacteur photochimique équipé d'une lampe au xénon de 500 watts (vendu par la firme Ushio Denki Co.). On ajoute ensuite à cette solution lO(ml d'une solution dans le chlorure de méthylène de 20 mg de matière colorante de sensibilisation du type "Orient Oil Pink", et 20 mg de 1,3,5-trinitro- benzène comme acide de Lewls, et la solution obtenue est appliquée uniformément à un papier couché d'un sefl côté de 80 microns dYépaisseur, en quantité de 5 g/m2 (comme matière solide) au moyen d'une barre à fil métallique puis séchée à environ 600C pendant 40 minutes pour former un papier photosensible. Le papier photosensible ainsi obtenu est doté "une charge négative uniforme d'en- viron 300 volts par application d'un charge avec effet corona au moyen d'un dispositif de charge d'environ 5,5 kV mis en contact intime avec une pellicule positive originale, irradié avec une lampe au tungstène de 150 watts à 600 lux.seconde et immergé dans un révélateur liquide positif pour donner des images positives de grande fidélité à l'original. Il va de soi que la présente invention n'a été décrite qu'à titre explicatif, mais nullement limitatif, et quelle est sus- ceptible de nombreuses variantes sans sortir de son cadre. REVENDICATIONS 1. Matière photosensible, caractérisée par le fait qu'elle est essentiellement constituée par une matière obtenue en mélangean-t par réaction une matière photoconductrice organique et un agent engendrant des radicaux libres, dont les radicaux libres sont produits par l'énergie d'un rayonnement. 2. Matière photosensible suivant la revendication 1, caractérisée par le fait que l'agent engendrant des radicaux libres est ajouté à la matière photoconductrice organique en quantité de 1 à 70 ffi en poids sur la base de la matière photoconductrice organique. 3. Matière photosensible suivant la revendication 1, caractérisée par le fait qu'elle comprend la matière photoconductrice organique soumise à l'énergie d'un rayonnement en présence d'un agent de formation de radicaux libres en tant que matière de sensibilisation. 4. Matière photosensible suivant la revendication 3, caractérisée par le fait que la substance de sensibilisation est un acide de Lewis. 5. Matière photosensible suivant la revendication 3, caractérisée par le fait que la substance de sensibilisation est une matière colorante de sensibilisation. 6. Matière photosensible suivant la revendication 3 caractérisée par le fait que la substance de sensibilisation est une combinaison d'un acide de Lewis et d'une substance colorante de sensibilisation. 7. Matière photosensible suivant la revendication 1, caractérisée par le fait que la substance photodonductrice organique est un vinylcarbazole ou une combinaison de deux ou plusieurs vinylcarbazoles. 8. Matière photosensible suivant la revendication-7, caractérisée par le fait que les vinylcarbazoles sont des p-oly-9-vinyl- carbazoles. 9. Matière photosensible suivant la revendication' 1 caractérisée par le fait que la substance photoconductrice organique un est une combinaison d'au moins / des vinylcarbazoles et d'un ou plusieurs composés choisis parmi des- dérivés d'amines aromatiques, des composés de la série du diphénylméthane et des imposés de la série du triphénylméthane. 10. Matière photosensible suivant la revendication 1, caractérisée par le fait que la substance photoconductrice organique est un représentant ou une combinaison de deux ou plusieurs représentants du groupe comprenant les dérives aminés aromatiques, les composés de la série du diphénylméthane et les composés de r série du triphénylméthane. 11. Matière photosensible suivant la revendication 10, ractérisée par le fait que le composé de la série du diphénylméthane est un colorant leuco dérivé du diphénylméthane. 12. Matière photosensible suivant la revendication 10, caractérisée par le fait que le composé de la série du triphénylméthane est un colorant leuco dérivé du triphénylméthane. 13. Substance photosensible, caractérisée par le fait qu'elle consiste principalement en une matière photoconductrice soumise à l'énergie d'un rayonnement en présence d'un composé halogéné organique capable de former un radical libre lorsqu'il est excité par l'énergie d'un rayonnement. 14. Matière photosensible suivant la revendication 13, caractérisée par le fait que le composé halogéné organique est un composé répondant à la formule R-CX3 dans laquelle R est choisi parmi le chlore, le brome, l'iode, un groupe alkyle, alkyle substitué, aryle, aryle/substitud et aroyle, et X est un élément semblable ou différent choisifle groupe comprenant le chlore, le brome et l'iode. 15. Matière photosensible suivant la revendication 14, caractérisée par le fait que le composé R-CX3( est le tétrabromure de carbone. 16. Matière photosensible suivant la revendication 14, caractérisée par le fait que le composé R-CX3 est l'iodoforme. 17. Matière photosensible suivant la revendication 13, caractérisée par le fait que le composé halogéné organique est un sulfoxyde organique halogéné. 18. Matière photosensible suivant la revendication 13, caractérisée par le fait que le composé halogéné organique est un composé organique sulfoné halogéné. 19. Matière photosensible, caractérisée par le fait qu'elle consiste principalement en une substance photoconductrice organique soumise à l'énergie d'won rayonnement en présence d'une com binaison d'au moins un composé organique halogéné et d'un ou plusieurs représentants du groupe comprenant un composé carbonyle, un composé organique du soufre, un peroxyde, un composé azoïque, un composé diazolque, en tant qu'agent engendrant des radicaux libres produisant de tels radicaux lorsqu'il excité par l'énergie d'un rayonnement. 20. Matière photosensible, caractérisée par le fait qu'elle consiste principalement en une substance organique photoconductrice soumise à l'énergie d'un rayonnement en présence d'un ou plusieurs composés choisis entre un composé carbonylé, un composé organique du soufre, un peroxyde, un composé azoïque et un composé diazoïque, en tant qu'agent engendrant des radicaux libres sous l'effet de l'énergie d'un rayonnement. 21. Matière photosensible, caractérisée par le fait qu'elle comprend essentiellement une ou plusieurs substances organique s photoconductrices choisies dans le groupe comprenant des vinylcarbazoles, des dérivés aminés aromatiques, des composés de la série du diphénylméthane et des composés de la série du triphénylméthane, soumis à l'action irradiante d'une énergie de rayonnement en présence d'un ou plusieurs éléments choisis dans le groupe comprenant des composés halogénés organiques, des composés carbonylés, des composés organiques du soufre, des peroxydes, des composés azoïques et des composés diazolques, en tant qu'agent engendrant des radicaux libres sous l'effet de 1? énergie d'un rayon nement 22 Matière photc'eenstble suivant la revendication 21, caractérisée par le fait que le composé halogéné organique est au moins un représentant du groupa ecmprenant t le tétrabromure de car- bone, l'iodoforme et la tribromophénylsulfone, et le vinylcarbazole est au moins un représentant du groupe comprenant un homopolymère QU un copolymère de -sinylcarbazote. 23. Matière photosensible suivant la revendication 21, caractérisée par le fait que le composé organique halogéné es-t au moins un représentant du' groupe comprenant le tétrabromure de carbone, l'iodoforme et la tribromométhylphénylsulfone, et le vinylcarbazole est au moins un représentant du groupe comprenant un homopolymère halogéné de vinylcarbazole et des copolymères de ces composés. 24. Matière photosensible suivant la revendication 212 caractérisée par lofait que le composé organique halogéné est au moins un représentant du groupe comprenant le tétrabrom-;re de carbone, l'iodoforme et la tribromométhylsulfone, et le dérivé d'amine aromatique est la 4,4'-bis-diméthylamino-benzophénone. 25. Matière photosensible suivant la revendication 21, caractérisée par le fait que le composé organique halogéné est au moins un représentant du groupe comprenant le tétrabromure de carbone, l'iodoforme et la tribromométhylphénylsulfone, et le composé de la série du diphénylméthane est un colorant leuco dérivé du diphénylméthane. 26. Matière photosensible suivant la revendication 21, caractérisée par le fait que le composé organique halogéné est au moins un représentant du groupe comprenant le tétrabromure de carbone, l'iodoforme et la tribromométhylphénylsulfone, et le composé de la série du triphénylméthane est un colorant leuco dérivé du triphénylméthane. 27. Procédé de préparation d'une matière photosensible, caractérisé par le fait qu'il consiste à appliquer l'énergie d'un rayonnement à un agent engendrant des radicaux libres, capable de produire un radical libre lorsqu'il est excité par lté- nergie d'un rayonnement, puis à faire réagir au moins un. des radicaux libres ainsi produit et une substance obtenue à titre secondaire par combinaison du radical libre et d'une matière photoconductrice organique. 28. Procédé de préparation d'une matière photosensible, suivant la revendication 27, caractérisé par le fait que de la chaleur est appliquée en même temps que l'énergie de rayonnement. 29. Procédé de préparation d'une matière photosensible suivant la revendication 27, caractérisé par le fait que lléner- gie de rayonnement est appliquée à une solution contenant l'agent engendrant les radicaux libres, pour produire un radical libre. 30. Procédé de préparation d'une matière photosensible suivant la revendication 29, caractérisé par le fait que l'énergie de rayonnement est appliquée à un système en solution contenant principalement l'agent engendrant des radicaux libres et une substance photoconductrice organique. 31. Procédé de préparation d'une matière photosensible suivant la revendication 29, caractérisé par le fait que lléner- gie de rayonnement est appliquée à une solution contenant principalement l'agent engendrant des radicaux libres, puis on ajoute une solution contenant essentiellement une matière photoconductrice organique à la solution irradiée. 32. Procédé de préparation d'une matière photosensible suivant la revendication 29, caractérisé par le fait qu'on irradie un système en solution contenant principalement l'agent engendrant les radicaux libres et une matière organique photoconductrice, par l'énergie d'un rayonnement, et on irradie une solution contenant principalement l'agent engendrant des radicaux libres au moyen d'une énergie de rayonnement, puis on mélange ces deux solutions. 7. Procédé de préparation d'une matière photosensible, caractérisé par le fait qu'il consiste à appliquer l'énergie d'un rayonnement à un agent engendrant des radicaux libres et une matière organique photoconductrice qui coexistent sur un support. 34. Procédé de préparation d'une matière photosensible, suivant la revendication 33, caractérisé par le fait qu'on applique sur un support une solution de formulation contenant principalement un agent engendrant des radicaux libres et la matière photoconductrice organique pour former une pellicule de revete ment, et on applique l'énergie d'un rayonnetent à la pellicule de revêtement obtenue. 35. Procédé de préparation d'une matière photosensible suivant la revendication 33, caractérisé par le fait qu'on applique au support une solution de formulation contenant principalement l'agent engendrant des radicaux libres et la substance organique photoconductrice pour former une pellicule-de revêtement, puis on applique l'énergie d'un rayonnement à la pellicule obtenue de revêtement, après quoi cette dernière est séchée tout en favorisant l'effet de sensibilisation. 36. Procédé de préparation d'une matière photosensible sui- vant la revendication 33, caractérisé par le fait que la solution de formulation est appliquée à un support pour former une-pellicule de revêtement, tout en appliquant à la pellicule de revte- ment une énergie de rayonnement capable drune sensibilisation et une énergie thermique capable d'une accélération thermique de l'effet de sensibilisation. 37. Procédé de préparation d'une matière photosensible suivant la revendication 33, caractérisé par le fait que la solution de formulation est appliquée au support pour former une pellicule de revetement, et on applique en même temps à cette pellicule une énergie de rayonnement capable 'd'une sensibilisation et une energie thermique capable d'accélérer thermiquement l'effet de sensibilisation, puis on sèche la pellicule de revêtement au moyen d'une énergie thermique.